СПОСОБ КОНВЕРСИОННОГО ПОЛУЧЕНИЯ ВЫСОКОПРОЧНОГО И ВОДОСТОЙКОГО ГИПСОБЕТОНА, СТРОИТЕЛЬНЫХ ИЗДЕЛИЙ, СУХИХ СМЕСЕЙ НА ОСНОВЕ ГИПСОВОГО ВЯЖУЩЕГО

1. Способ приготовления сухой смеси на основе строительного гипса, конверсионного получения высокопрочного и водостойкого гипсосодержащего материала из строительного гипса, включающий предварительную стадию смешивании в течение 10-15 минут порошкообразных компонентов при их следующем соотношении, % мас.:
строительный гипс
40-60
портландцемент
10-15
гашеная известь
2,0-5,0
кварцевый песок, или дробленый керамзит,
или иной минеральный компонент
26,0-35,0
с последующей стадией интенсивного диспергирования и механохимической активации в дезинтегрирующем устройстве в течение 5-20 с с добавлением к активированной сухой смеси комплексного поликарбоксилатного компаунда ПМГ-9У в количестве 2-5%, включающего следующие компоненты, мас. %:
порошок гашеной извести
84,0-87,0
смесь порошкообразных поликарбоксилатов
12,2-14,9
утфель
0,259-0,36
салицилат натрия
0,54-0,73
антислеживатель «Kelko-Crete DGF»
0,001-0,01
2. Способ конверсионного получения высокопрочного и водостойкого гипсобетона и строительных изделий из сухой смеси, приготовленной по п. 1, включающий ее затворение водой с последующим интенсивным диспергированием полученной водной суспензии в конверсионном смесителе с числом оборотов перемешивающего устройства 350-900 оборотов в мин в течение 3-5 мин при водогипсовом отношении, равном 0,2-0,35, и литьевым формованием строительных конструкционных изделий из получаемого материала.
3. Способ конверсионного получения сухой смеси высокопрочного и водостойкого гипсобетона и строительных изделий из сухой смеси, приготовленной по п. 1, включающий интенсивное диспергирование полученной водной суспензии в конверсионном смесителе по п. 2; в состав смеси включается иной минеральный компонент: гранитный отсев или фракционированный молотый доломит.